또한 상기 와 는 별도 로 , 제 3 중합체 라텍스 를 , 50 ℃ 의 환경 하 에서 5 시간 의 조건 으로 보관함 으로써 , 50 ℃ 보관 중합체 라텍스 를 얻 었 다 . 그리고 , 얻 어 진 50 ℃ 보관 중합체 라텍스 에 대하 여 , 상기 와 동일 하 게 , 중합 전화 율 의 측정 을 행하 고 , 이것 을 50 ℃ 보관 중합 전화 율 Conv _ 50 ℃(%) 로 하 였 다 . 이어서 , 이 50 ℃ 보관 중합체 라텍스 에 대하 여 , 상기 와 동일 하 게 하 여 , 응고 , 건조 를 행함 으로써 , 고 형상 의 카르복실기 함유 니트릴 고무 를 얻 었 다 . 그리고 , 얻 어 진 고 형상 의 카르복실기 함유 니트릴 고무 에 대하 여 , 상기 와 동일 하 게 하 여 무니 점도 를 측정 하 고 , 이것 을 50 ℃ 보관 무니 점 도 ML _ 50 ℃ 로 하 였 다 .